少なくとも1つの部分Aと少なくとも1つの部分Bとに配分される硬化性組成物であって、少なくとも1つの部分Aは、1分子当たり少なくとも1個または少なくとも2個のアルケニル基または部分を有する1種または複数のアルケニル基含有プレポリマーを含み、少なくとも1つの部分Bは、1分子当たり少なくとも1個または少なくとも2個のSiH単位または部分を有する1種または複数のSiH含有プレポリマーを含み、該組成物は、加えて、アルケニル含有プレポリマーをSiH含有プレポリマーに添加することによって硬化させるための触媒を含み、プレポリマーは部分A中に実質的に存在せず、かつ、プレポリマーは部分B中に実質的に存在しない、硬化性組成物。前記少なくとも1つの部分Aが触媒を含む、請求項1に記載の組成物。部分Bが、2000以上のモル比で表される、極微量のプレポリマーを組み込むことができる、請求項2に記載の組成物。部分Aもしくはそれぞれの部分Aおよびまたは部分Bもしくはそれぞれの部分Bが、好ましくはガンマ線、X線、および電子ビームから選択される照射によって滅菌可能であるかまたは照射によって滅菌されている、請求項1から3のいずれか一項に記載の組成物。少なくとも1つの部分Aおよび少なくとも1つの部分Bが、少なくとも2つの個々のレセプタクルまたは支持体の内または上に抗菌的にシールされ、それらの密接な接触および硬化を促進する協同的方式でそれらから分配または放出されるように適合される、請求項1から4のいずれか一項に記載の硬化性組成物。プレポリマーおよびが、シロキサンおよび変性シロキサンを含むシリコーン、ポリエステルウレタンおよびポリエーテルウレタンを含むポリウレタン、エレストマー性ポリエーテルポリエステル、ポリグリコール酸、エチルビニルアセテートなどのポリアセテート、ポリアクリレート、カルボキシアルキルセルロースなどの多糖類のポリ酸誘導体、カルボキシアルキルキトサンおよびそのコポリマー、ならびに、コポリマー、架橋物およびそれらの混合物を含むそれらのハイブリッドから選択される、請求項1から5のいずれか一項に記載の硬化性組成物。プレポリマーの鎖中および端部キャッピングアルケニル単位が、任意選択により置換されているかまたは1個もしくは複数のアリール基もしくは部分を含んでいてよいC2~20アルケニルから選択されるアルケニル基もしくはRAlk部分を含み、RAlkが、末端または非末端の不飽和を含むことができ、式iI:RAlk1CRAlk1CRAlk22式中、RAlk1基およびRAlk2基は、独立に、H、C1~20アルキル基およびC5~20アリール基ならびにそれらの組合せから選択され、RAlk1部分は、単結合、C1~20アルキル基およびC5~20アリール基ならびにそれらの組合せから選択されるであることができる、請求項1から6のいずれか一項に記載の硬化性組成物。プレポリマーが、式:≡SiRAlk、さらに特に式およびまたは:OSiR1RAlkOOSiR12RAlk式中、RAlkは前述により定義した通りであり、1個または複数のR1基は、独立に、アルキル基およびアリール基、より好ましくはC1~20アルキル基およびC5~20アリール基ならびにそれらの組合せから、例えばメチル基、エチル基、プロピル基、ブチル基、ペンチル基、ヘキシル基、ヘプチル基、オクチル基、ノニル基およびまたはデシル基から好適に選択される有機基であるのアルケニル含有単位を含むポリジオルガノシロキサンポリマーまたはコポリマーを含む、請求項1から7のいずれか一項に記載の硬化性組成物。プレポリマーが、式iVおよびiVI:iVPiOSiR1RAlkOPiiVIPiOSiR12RAlk式中、Piは、同じかまたは異なる単位を組み込むことができるポリマー鎖の残部を示し、R1は、前述により定義した通りであるから選択される、請求項1から8のいずれか一項に記載の硬化性組成物。プレポリマーの鎖中および端部キャッピングポリオルガノハイドロジェンシロキサン単位が、好ましくは、式iiIおよびiiII:iiIOSiR2HOiiIIOSiR22Hから選択され、より好ましくはプレポリマーが、式iiIIIおよびiiIV:iiIIIPiiOSiR2HOPiiiiIVPiiOSiR22Hから選択される式中、Piiは、同じかまたは異なる単位を組み込むことができるポリマー鎖の残部を示し、1個または複数のR2基は、独立に、C1~20アルキル基、C5~20アリール基およびそれらの組合せから、例えばメチル基、エチル基、プロピル基、ブチル基、ペンチル基、ヘキシル基、ヘプチル基、オクチル基、ノニル基およびまたはデシル基から選択される有機基である、請求項1から9のいずれか一項に記載の硬化性組成物。プレポリマーが、1個または複数の単位iiIおよびまたはiiII:iiIOSiR2HOiiIIOSiR22Hならびに1個または複数の単位iiVおよびまたはiiVI:iiVOSiR22OiiVIOSiR23を組み込むポリオルガノハイドロジェンシロキサンポリジオルガノシロキサンコポリマー、、より好ましくはポリオルガノハイドロジェンシロキサン端部キャッピング単位を組み込むコポリマー、すなわち、プレポリマー鎖が、iiVII:iiVII≡SiHの基または部分で、さらに特に式iiII:iiIIOSiR22Hの単位で終結している、請求項1から10のいずれか一項に記載の硬化性組成物。部分Aまたは部分Bが、粘度調整剤または希釈剤を、体積およびまたは粘度を増加または低減する量で、例えば、シリコーン油を、増粘作用または粘度低減作用のための任意の所望の粘度で組み込む、請求項1から11に記載の硬化性組成物。硬化反応の一部としてガスを放出するかまたは硬化反応中にガスを放出する任意の薬剤、例えば、エタノールおよびヘキサノールなどを含むアルコールから選択される膨張剤を含む、発泡可能である請求項1から12のいずれか一項に記載の組成物。部分Aの粘度:部分Bの粘度が、6:1~1:8、好ましくは5:1~1:5、より好ましくは実質的に1:1の範囲であり、プレポリマーの滅菌が組成物の粘度増加をいくらか誘発する場合があり、したがって、前記粘度比が、好ましくは、滅菌後の両部分の粘度比である、請求項1から13に記載の組成物。1分子当たり少なくとも1個のアルケニル単位または部分を有する部分Aプレポリマーが、対応する滅菌された部分Aプレポリマーの長さと比較して長さが相対的に短い、請求項1から14に記載の組成物。染料、防腐剤、ゲル、フォーム、エアロゾル、医薬品、接着剤、封入剤、毛髪皮膚ケア、化粧品用途、歯科用途、剥離コーティング、コーティング、接着剤、およびシーラントとしての使用;創傷ケア;傷痕低減を含む皮膚ケア;腔ケア;生体医学用途のための電子装置カプセル化などの医療装置カプセル化;鋳型作製;整形外科;抗菌系を含む薬物送達系;止血系および医薬系;食料品の製造を含む栄養学、航空宇宙、海洋および海底の用途;生態学的に感度が高い用途;低い免疫を有するものなどの密封もしくは隔離された生物体、もしくはそれらの生息地、または密封もしくは隔離された媒体または雰囲気;滅菌、清浄または無菌的用途;植物または生物体などの生体の発芽または増殖のための使用;特に、航空宇宙、海底滅菌、清浄または無菌、発芽または増殖のいずれかのための機器、器械または構成要素の製造および修復を含む、医療または非医療的、歯科または非歯科的使用のための、請求項1から15のいずれか一項に記載の硬化性組成物。フォーム、エアロゾル、接着剤、剥離コーティング、コーティング、接着剤およびシーラントとして、NPWTに関連して、最も特に滅菌野または滅菌環境における創傷ケアのために使用するための、請求項1から16のいずれか一項に記載の硬化性組成物。少なくとも1つの部分Aおよび少なくとも1つの部分Bが、それらの密接な接触および硬化、ならびに陰圧創傷治療ドレープに接着するかまたは気密である陰圧を伝達することができる多孔質フォームの形成を促進する協同的方式で分配されるように適合される、陰圧創傷治療創傷充填材料、接着剤またはシーラントとしての使用のための請求項1から17のいずれか一項に記載の硬化性組成物。前述により定義した通りのプレポリマー、、および触媒を混合して、少なくとも1つの部分Aと、少なくとも1つの部分Bとを形成させる工程を含み、任意選択により前述により定義した通りの少なくとも1つの部分Aおよび少なくとも1つの部分Bをシールする工程を含んでいてもよい、請求項1から18のいずれか一項に記載の組成物を調製するための方法。組成物部分に、好ましくは、ガンマ、X線または電子ビーム照射を滅菌線量で照射すること、または部分Aおよび部分Bの少なくとも一方に照射し、他方を他の手段によって滅菌することを含む、請求項1から18のいずれか一項に記載の組成物を滅菌する方法。請求項1から18のいずれか一項に記載の組成物の少なくとも1つの部分Aおよび少なくとも1つの部分Bを、それらの硬化または架橋によって組み合わせる工程を含む、エラストマーの調製方法。請求項13および18のいずれか一項に記載の組成物の少なくとも1つの部分Aおよび少なくとも1つの部分Bをそれらの硬化または架橋によって組み合わせる工程を含む、多孔質フォーム、接着剤またはシーラントの調製方法である、請求項21に記載の方法。所望の場所または開口部に、硬化温度で硬化時間の間、分配する工程を含む、請求項1から16のいずれか一項に記載の組成物を分配または放出し、硬化させるための方法である、請求項21または請求項22に記載の方法。請求項1から18のいずれか一項に記載の硬化または架橋組成物を含むエラストマー。請求項1から18のいずれか一項に記載の組成物の少なくとも1つの部分Aおよび少なくとも1つの部分Bを、それらの硬化または架橋によって組み合わせることによって得られる、請求項24に記載のエラストマー。請求項13および18のいずれか一項に記載の硬化または架橋された発泡可能な接着剤またはシーラント組成物を含む、多孔質フォーム、接着剤またはシーラントである、請求項25に記載のエラストマー。請求項13および18のいずれか一項に記載の組成物の少なくとも1つの部分Aおよび少なくとも1つの部分Bを、それらの硬化または架橋によって組み合わせることによって得られる、請求項26に記載のエラストマー。特に、染料、防腐剤、ゲル、フォーム、エアロゾル、医薬品、接着剤、封入剤、毛髪皮膚ケア、化粧品用途、歯科用途、剥離コーティング、コーティング、接着剤、およびシーラントとしての使用;創傷ケア;傷痕低減を含む皮膚ケア;腔ケア;生体医学用途のための電子装置カプセル化などの医療装置カプセル化;鋳型作製;整形外科;抗菌系を含む薬物送達系;止血系および医薬系;食料品の製造を含む栄養学、航空宇宙、海洋および海底の用途;生態学的に感度が高い用途;低い免疫を有するものなどの密封もしくは隔離された生物体、もしくはそれらの生息地、または密封もしくは隔離された媒体または雰囲気;滅菌、清浄または無菌的用途;植物または生物体などの生体の発芽または増殖のための使用;特に、航空宇宙、海底滅菌、清浄または無菌、発芽または増殖のいずれかのための機器、器械または構成要素の製造および修復を含む使用から選択される、請求項1から18および24から27のいずれか一項に記載の最終滅菌組成物または最終滅菌エラストマーの医療または非医療的使用。創傷治療または皮膚ケアにおける、さらに特に、創傷充填剤または創傷包装材料または腔フォーム包帯材、接着剤またはシーラントとしての、最も特にはNPWTにおける使用のための、請求項1から18および24から27のいずれか一項に記載のフォーム、接着剤またはシーラントエラストマーまたはその発泡可能な接着剤またはシーラント組成物の、請求項28に記載の医療的使用。請求項1から18のいずれか一項に記載の組成物、好ましくは最終滅菌組成物を含む組成物ディスペンサーを含む装置。前記装置がNPWT装置である、請求項30に記載の装置。請求項1から18のいずれか一項に記載の発泡した硬化組成物を含む創傷包帯材。所望の場所または開口部に硬化温度で硬化時間の間、分配する工程を含む、請求項1から18のいずれか一項に記載の組成物を分配または放出し、硬化させるための方法。最終滅菌した発泡可能な組成物を、創傷部位の少なくとも一部に分配する工程であって、発泡可能な組成物が、陰圧を伝達できる多孔質フォーム材料を形成する工程と、創傷部位を実質的な流体密封シールでシールする工程と、創傷部位に接続されている陰圧の供給源を使用して、陰圧を創傷部位に適用する工程とを含む、創傷部位を処置するための方法。発泡可能な組成物が第1部分および第2部分を含む、請求項34の方法。創傷部位をシールする前に組成物を硬化させる工程をさらに含む、請求項34または35の方法。シールする工程が、最終滅菌した発泡可能な組成物を分配する工程の後に行われる、請求項34から36の方法。シールする工程が、最終滅菌した発泡可能な組成物を分配する工程の前に行われる、請求項34から37の方法。少なくとも1つの開口部を、最終滅菌した発泡可能な組成物が分配されるように適合されたシールの中または下に創る工程をさらに含む、請求項34から38の方法。最終滅菌した発泡可能な組成物が請求項1から18に記載の組成物である、請求項34から39の方法。分配する工程の前に、最終滅菌した発泡可能な組成物の第1および第2の部分を一緒に混合する工程をさらに含む、請求項34から40の方法。最終滅菌した発泡可能な組成物の第1および第2の部分が分配されながら混合される、請求項34から41の方法。陰圧の供給源を創傷部位に接続する工程が、導管を創傷部位に、流体密封シールを介してまたはその下で接続することを含む、請求項34から42の方法。創傷部位をシールする工程が、流体密封ドレープを創傷部位上に適用することを含む、請求項34から43の方法。最終滅菌した発泡可能な組成物が、分配の前に、第1および第2の部分を、ガンマ、X線および電子ビーム照射からなる群から選択される放射線供給源で照射することによって滅菌される、請求項34から44の方法。最終滅菌組成物を創傷部位の少なくとも一部の周辺に分配する工程であって、前記組成物が、混合されると実質的な流体密封シールを作製できる材料を形成する第1の部分および第2の部分を含む工程と、創傷部位を実質的な流体密封ドレープで被覆する工程であって、前記ドレープが前記分配された最終滅菌組成物の少なくとも一部を被覆し、流体密封シールを創傷上に形成する工程と、陰圧を創傷部位に、創傷部位に接続されている陰圧の供給源を使用して適用する工程とを含む、創傷部位を処置するための方法。前記組成物が第1部分および第2部分を含む、請求項46の方法。少なくとも1つの開口部をドレープの中または下に創ることで陰圧の供給源を接続させる工程をさらに含む、請求項46または47の方法。最終滅菌組成物が請求項1から16に記載の組成物である、請求項46から48の方法。フォームを創傷部位に入れる工程をさらに含む、請求項46から49の方法。最終滅菌組成物が、分配の前に、ガンマ、X線および電子ビーム照射からなる群から選択される放射線供給源で第1および第2の部分を照射することによって滅菌される、請求項46から50に記載の方法。請求項1から18のいずれか一項に記載の滅菌組成物を創傷の部位に分配する工程を含む、治療方法。請求項1から18のいずれか一項に記載の最終滅菌組成物を、直接または間接的に創傷中に分配して、発泡およびまたは硬化させる工程と、発泡したおよびまたは硬化組成物を含み、任意選択により陰圧接続手段を含んでいてもよい創傷をシールする工程と、陰圧を創傷に適用する工程とを含む陰圧創傷治療の方法である、請求項52に記載の治療の方法。請求項1から18および22から28のいずれか一項に記載の発泡可能な接着剤もしくはシーラントの組成物、または発泡接着剤もしくはシーラントエラストマーを含む、創傷包帯材。流体密封創傷包帯材と、分配可能または放出可能な、最終滅菌した硬化性または硬化された発泡可能な組成物、または硬化性接着剤もしくはシーラント組成物と、陰圧を包帯材に供給する真空ポンプのための付着手段とを含む、NPWTキット。創腔を充填または被覆するための多孔質フォーム包装材料、流体にかなり不透過性である包装材料を被覆およびシールするためのドレープ、遠位端部が真空供給源に接続可能である創傷部位にドレープの下またはそれを介して挿入するための真空ラインを含むNPWTのための装置であって、前記多孔質フォームが、RTV2シリコーンフォームの形態のキャスタブル現場創傷充填剤である、装置。包帯材を創傷部位に適用する工程と、最終滅菌組成物の第1部分を、支持体から創傷部位の少なくとも一部の周囲または周辺に、放出し、前記部分を曝露する工程と、流体密封ドレープ上に、支持された最終滅菌組成物の第2部分を曝露する工程と、創傷部位をドレープで被覆し、それによって、曝露された第1および第2の部分を接触および接着し、ドレープを創傷部位の周囲または周辺に接着させる工程と、創傷部位に接続されている陰圧の供給源を使用して、創傷部位に陰圧を適用する工程とを含む、創傷部位を処置するための方法。添付の明細書および任意の図を参照にして実質的に前述により記載した通りの、硬化性または硬化組成物。任意の添付図を参照にして実質的に前述により記載した通りに構築および配置された、器械、装置またはキット。本発明の一目的は、改善された最終滅菌したRTV2発泡可能なシリコーン組成物を提供することである。創腔の形状に適合することができる改善された最終滅菌創傷充填剤を提供することは、さらなる目的である。最終滅菌したRTV2発泡不可能または部分的発泡可能なシリコーン組成物を提供することは、さらなる目的である。創腔周囲に適合することができる最終滅菌接着剤またはシーラントを提供することは、さらなる目的である。所望の形状にキャストされ、現場で硬化されることで形状化三次元体を形成することができる2部分発泡可能な硬化性シリコーン組成物を滅菌する経路を見出す試みにおいて、我々は、材料を滅菌するために通常用いられ得る滅菌技法の大部分は不適切であるか、または劣化することなく組成物を滅菌できないことを見出した。2部分接着剤またはシーラントを滅菌する経路を見出す試みにおいても同様であった。確立された最終滅菌手順は、滅菌における106の信頼を与える。滅菌のための魅力的な経路は照射であると思われた。これは、不可欠なパッケージ材が容易に利用可能である費用効果の高い経路を示す。25kGyは、最終滅菌に必要な微生物死滅レベルを達成するための通常線量である。しかし、25kGyでガンマ照射するとすぐに、RhodorsilRTFoam3240、液体プレポリマー混合物部分Aおよび部分Bを有するRTV2ポリジオルガノシロキサン組成物は、部分Aにおける粘度の注目すべき増加を被り、一方で部分Bは固体エラストマーを形成した。生じた滅菌組成物は、明らかに、混合およびキャストができなかった。この粘度増加は、ガンマ照射線量レベルを15kGyおよび10kGyにまでも低減することによって影響を与えることができるが、しかし、広範囲のガンマ線量にわたり、照射は組成物部分の物性を変え、粘度の増加が全ての線量レベルで観察される。我々はここで、組成物が、滅菌に十分な照射線量をその劣化なく耐えられる、パッケージ化されたRTV2組成物の滅菌のための経路を驚くべきことに見出した。したがって、本発明の第1の実施形態によると、少なくとも1つの部分Aおよび少なくとも1つの部分Bを含むか、またはそれらの間で配分される硬化性組成物が提供され、少なくとも1つの部分Aは、1分子当たり少なくとも1個のアルケニル基または部分を有する1種または複数のアルケニル含有プレポリマーを含み、少なくとも1つの部分Bは、1分子当たり少なくとも1個のSiH単位または部分を有する1種または複数のSiH含有プレポリマーを含み、該組成物は、さらに、アルケニル含有プレポリマーをSiH含有プレポリマーに添加することによって硬化させるための触媒を含み、プレポリマーは部分Aに実質的に存在せず、プレポリマーは部分Bに実質的に存在しない。好ましくは、該部分は、それらの汚染を防止する方式で障壁手段内にシールされる。本発明のさらなる好ましい実施形態において、陰圧創傷治療創傷充填材料としての使用のための硬化性組成物が提供され、該組成物は、少なくとも1つの部分Aおよび少なくとも1つの部分Bを含むか、またはそれらの間に配分され、少なくとも1つの部分Aは、1分子当たり少なくとも1個のアルケニル基または部分を有する1種または複数のアルケニル含有プレポリマーを含み、少なくとも1つの部分Bは、1分子当たり少なくとも1個のSiH単位または部分を有する1種または複数のSiH含有プレポリマーを含み、該組成物は、さらに、アルケニル含有プレポリマーをSiH含有プレポリマーに添加することによって硬化させるための触媒を含み、プレポリマーは部分A中に実質的に存在せず、プレポリマーは部分B中に実質的に存在せず、少なくとも1つの部分Aおよび少なくとも1つの部分Bは、それらの密着および硬化、ならびに陰圧を伝達することができる多孔質フォームの形成を促進する協同的方式で分配されるように適合させる。代わりに、該組成物は、陰圧創傷治療ドレープを接着できるかまたは気密である陰圧創傷治療接着剤またはシーラントとして有用であり得る。好ましくは、該部分は、それらの汚染を防止する方式で障壁手段内にシールされる。上記の実施形態において、触媒は、不活性な部分中、または好ましくは少なくとも1つの部分A中に存在することができる。適切には、少なくとも1つの部分Aおよびまたは少なくとも1つの部分Bは照射によって滅菌可能であるもしくは照射によって滅菌されるか、またはそれらの一方は照射によって滅菌可能であるもしくは照射によって滅菌され、それらの他方は、他の手段によって滅菌可能であるもしくは滅菌される。上記の実施形態において、プレポリマー...は実質的に存在しないという句は、定義されているプレポリマーの検出不可能な量が、定義されている部分中に存在するか、または存在するならば、その量は、それぞれの部分が密着できない起因、例えば硬化生成物を形成する方式で分配および混合する目的で流れられない起因となり得る、該部分の粘度における増加の起因となるには不十分であることを示している。好ましくは、プレポリマーは、実質的に、ヒドロシリル化反応を受けられる部分A中に存在する反応性プレポリマーの全体を構成しており、プレポリマーは、実質的に、ヒドロシリル化反応を受けられる部分B中に存在する反応性プレポリマーの全体を構成している。より好ましくは、プレポリマーおよびまたはは、実質的に、部分Aおよびまたは部分B中それぞれに存在する反応性プレポリマーの全体を構成している。プレポリマーが鎖長および単位組成において異なる多くの異なる分子を組み込むこと、ならびにまたは以外の反応性プレポリマーが極微量で存在することができることは明らかである一方で、特定の実施形態は、こうした極微量が、照射滅菌過程において、例えば該部分の粘度が0重量より大きく最大5重量までの値で増加されるおよびまたはフォーム特性が0より大きく最大5までの体積低減によって影響される程度まで、同じ部分中に含まれるプレポリマーまたはと反応するのに不十分である組成物を包含する。例えば、そのため、触媒を組み込まない部分、例えば部分Bは、0重量より大きく最大5重量までのプレポリマーの極微量を組み込むことができる。部分Aは、触媒を組み込まないならば、0重量より大きく最大5重量までのプレポリマーの極微量を組み込むことができるが、しかし、これは好ましくない。好ましくは、プレポリマーは部分Aに全く存在しない。プレポリマーには、反応性基の数が異なる個別のポリマー鎖の分布が含まれる。それに応じて、別の部分における1つの部分の極微量のより正確な測定は、反応性基の比によって与えられる。それに応じて、我々は、部分Bが2000以上、好ましくは5000以上、より好ましくは10000以上のモル比として表されるプレポリマーの極微量を含むことができることを見出した。我々は、驚くべきことに、少なくとも1つの部分A、ならびに好ましくは少なくとも1つの部分Aおよび少なくとも1つの部分Bの両方が、それらの最終滅菌に十分な照射線量にかけられるのに適切であることを見出した。本明細書において、それぞれの部分AおよびBの汚染の防止のための障壁手段は、拡散できる感染病原体によるまたはプレポリマーおよびもしくはと反応できる汚染物質による汚染を防止するか、あるいはそれ以外では、部分AおよびBの反応を有害に影響する物質の通過、例えば漏洩による組成物構成成分の損失を防止する任意の化学的または機械的障壁を指す。好ましくは、該障壁手段は、微生物またはウイルスによる汚染、より好ましくは病原菌またはウイルスによる汚染、および組成物構成成分の漏れを防止できる。[本発明の詳細な記述]我々は、驚くべきことに、標準的な照射サイクルが、市販されている組成物を、所望の特性を有する硬化ポリマーを形成するそれらの能力を劣化させることなく滅菌することはない一方で、変性された組成物がこうしたサイクルに耐え、これまでは非公知および入手不可能な最終滅菌RTV2組成物を提供するのに著しく適していることを見出した。本発明の実施形態は、2種以上の構成成分または部分を含むことができる任意のRTV、LTVまたはHTV組成物への用途を有する。好ましくは、本発明の組成物は、発泡可能な、またはそれ以外では滅菌を必要とする任意の想定される使用のためのRTV2、LTV2またはHTV2組成物である。2部分RTV、LTVおよびHTV組成物の付加硬化化学的性質は、Si水素化物官能性プレポリマーによるビニル官能性プレポリマーのヒドロシリル化に基づいている。室温加硫は、通常、50°C未満での系硬化を意味すると解釈される。低温加硫は、50°Cから130°Cの範囲における系硬化を意味すると解釈される。高温加硫は、130°Cを超える温度での系硬化を意味すると解釈される。より好ましくは、該組成物はRTV2組成物である。本発明の実施形態は、任意の2部分以上の硬化性組成物への用途を有することもでき、このため、該部分は、それらの密接な接触および硬化を促進する協同的方式で分配または放出されるように適合される。こうした部分は、そのため、適切には流体相であるか、または許容できる分配もしくは放出条件下で流体挙動できるか、またはそれらが分配もしくは放出される表面もしくは材料を浸潤でき、例えば部分Aおよび部分Bは、協同で分配または協同で放出される場合に相互に浸潤できる。適切には、少なくとも1つの部分Aおよび少なくとも1つの部分Bは、少なくとも2つの個々のレセプタクルまたは支持体の内または上にシールされ、それらの密着および硬化を促進する協同的方式で、それらから分配または放出されるように適合させる。適切には、レセプタクルまたは支持体は、抗微生物的にシールされる。部分Aおよび部分Bは、レセプタクル内または支持体上に空気の実質的な非存在において、レセプタクル内または支持体上にシールされて提供することができる。本明細書において、空気または水分の実質的な非存在におけるレセプタクル中に存在する部分AおよびBは、適切には、レセプタクル容積の10未満、好ましくはレセプタクル容積の5未満で存在する空気または水分を指す。空気または水分は、適切には、組成物の上または周囲の任意の空間、すなわちヘッドスペースなどに存在しないか、またはこうした空間は実質的に存在しない。空気または水分は、さらに、該組成物それ自体に存在することができず、すなわち該組成物は、脱気またはスパージなどをすることで、空気を除去することができる。空気の非存在を提供するという目的は、酸素および水蒸気の非存在を提供することであることが認められよう。それに応じて、空気の実質的な非存在は、空気の置き換えおよびまたは除去による公知方式で提供することができる。空気の置き換えは、適切には、組成物の周囲の空間、例えば組成物の上方に存在するヘッドスペースを、障壁手段内にて適切な不活性ガスでパージする、およびまたは適切な不活性ガスで組成物をスパージする手段による。空気の除去は、適切には、部分体積と実質的に等しい体積のレセプタクル中の部分を、任意のヘッドスペースを実質的に排除する方式で提供する手段による。適切な不活性ガスは、アルゴンまたは窒素などである。パージすることで、不活性ガスを用いて部分上方の空気を置換させる。スパージすることで、不活性ガスを用いて該部分内の空気を置換させる。体積を合わせることで、該部分上方の空気を除去する。レセプタクルまたは支持体は、好ましくは微生物またはウイルスの感染に対して、および化学反応性または汚染性材料の侵入または放出に対して前述により定義した通りの障壁手段を好ましくは提供する任意の適切な材料を含む。適切には、レセプタクルまたは支持材料は、汚染物質に不透過性であるほど十分に高密度であり、適切にはこうした汚染物質に非多孔質である、任意の照射耐性材料、好ましくは任意のガンマ、X線または電子ビーム照射耐性材料から選択される。レセプタクルまたは支持材料は、任意の通例に利用可能なパッケージ材を含むことができ、好ましくは、ポリマー性材料、例えばポリオレフィン、例えばポリエチレン、ポリエチレンテレフタレートおよびポリプロピレン、ポリスチレンおよびポリアミドなど、金属、例えば金属箔、ガラス、シリコーン材料から、ならびにコンポジット、積層体およびそれらの組合せから選択され、より好ましくはPE、PETおよびPPから選択される。適切には、レセプタクルまたは支持体、および任意の一体協同手段を含む組成物は、EOに耐性であるかまたは水蒸気透過性であり、通常の方式における滅菌に適切であるさらなる外側のパッケージ材にパッケージ化される。それによって、該組成物の内部および外部の両方が滅菌にて保持され、滅菌野に運び込まれ、開くことができる。レセプタクルまたは支持体は、可撓または剛性であってよい。剛性のレセプタクルまたは支持体は、適切には、当技術分野において知られている通りの任意のバイアルまたはカートリッジである。可撓なレセプタクルまたは支持体は、例えば、加熱シールまたは積層することができる前述により定義した通りのポリマーの膜を、それらの各面上に有する金属箔の積層から形成することができる。レセプタクルは、その中でシールされる組成物部分を放出する方式における機械的開度、断裂または浸透が意図される部分を含み得る。レセプタクルは、そのため、異なる材料の組合せ、または異なる、断裂可能もしくは透過可能な、および断裂不可能もしくは透過不可能な材料厚さの組合せを含むことができる。レセプタクルは、その弱くなった部分で手動にて断裂するか、または例えば組成物部分の浸透および協同的分配のための装置内に提供されている物理的手段によって機械的に断裂または浸透することができる。適切な物理的手段には、針、スパイク、バヨネットキャップなどのパンチ、および押し込みばめ開放手段などが含まれる。上文に定義されている場合の協同的分配は、1つまたは複数の部分が、他の1つまたは複数の部分と同時に分配され、好ましくは同時混合とともにそれらと直接接触する任意の方法を指す。好ましくは、レセプタクルは、それぞれの部分を組成物を投与する正確性を増強する部分に協同で放出する手段を、提供する装置内に受けられるように適合される。好ましくは、該組成物は、創傷の中または周囲に分配するのに適切である。好ましくは、該組成物は、滅菌野または滅菌環境の中に分配または放出するのに適切である。これは、医療適用、例えば直接または間接的に、例えば鋳型を介して、滅菌野または滅菌環境における創傷中に分配する可能性を持たせる手術室の滅菌野内の場合において特に有利である。これは、例えば配置または形状化のために1回分配された組成物を接触させる必要を回避し、感染を導入するというリスクを最小限に抑える。本発明のRTV2組成物の実施形態は、ヒドロシリル化反応に続く任意のプレポリマーを含むことができる。一方のプレポリマーはアルケニル基を含有し、他方はSiH部分を含有する。シロキサンポリマーの基は、様々な有機部分がケイ素に結合されている、交互のケイ素および酸素原子を含む構造に基づいている。硬化は、エラストマーの流動を減少させる処理として定義することができる。この変化は、一般に、ポリマー分子間の連結反応によってもたらされる。ケイ素水素化物部分がポリシロキサンの部分である場合、アルケニル基は、シロキサンプレポリマーの部分またはそれ以外では非シロキサンプレポリマーの部分のいずれか一方であることが可能である。アルケニル官能基の位置は重要ではなく、それは、分子鎖末端または分子鎖に沿った非末端の位置のいずれか一方にあってよい。プレポリマーおよびは市販されているか、または公知の技法によって得ることができる。適切には、プレポリマーおよびまたはは、独立して、公知および新規の流体相ホモポリマーおよびコポリマーのプレポリマー、ならびにそれらの架橋物entangledsystemおよびそれらの混合物から選択される。該組成物は、順じて、硬化することでコポリマーを形成し、他の非反応性プレポリマーが組成物中に存在するならば、他の非反応性プレポリマーとそれらとの架橋物および混合物もとともに含み得る。流体相によって、該プレポリマーは添加混合されることでそれぞれの部分を形成することができることが意味される。好ましくは、それぞれの部分は、最大1分までの期間内に手で混合するのに適切な粘度である。流体相という用語は、流体相中に存在するか、または流体として挙動することができるプレポリマーが含むことが意図され、すなわち滅菌プレポリマーは添加混合されることで、それぞれの部分を形成できる。コポリマーのプレポリマーには、交互コポリマー、周期コポリマー、統計コポリマー、ランダムコポリマー、ブロックコポリマー、線状コポリマー、分枝コポリマー、スターコポリマー、グラフトコポリマーおよび懸垂コポリマーを含む、2種以上の単量体種から誘導される全てのハイブリッドが含まれる。架橋物には、相互侵入網目構造および半相互侵入網目構造が含まれる。これらのプレポリマーが有機部分および無機部分の両方を組み込むことができることも事実である。好ましくは、プレポリマーおよびは、シロキサンおよび変性シロキサンを含むシリコーン、ポリエステルウレタンおよびポリエーテルウレタンを含むポリウレタン、エレストマー性ポリエーテルポリエステル、ポリグリコール酸、エチルビニルアセテートなどのポリアセテート、ポリアクリレート、カルボキシアルキルセルロースなどの多糖類のポリ酸誘導体、カルボキシアルキルキトサン、およびそれらのコポリマー、ならびにコポリマー、架橋物およびそれらの混合物を含むそれらのハイブリッドから選択される。より好ましくは、該硬化性組成物は、オルガノハイドロジェンシロキサン単位とオルガノアルケニルシロキサン単位との間の付加硬化反応を利用する。これらの単位は、前述により定義した通り、広範囲のポリマー性プレポリマー、コポリマー性プレポリマー、架橋したプレポリマーおよび混合されたプレポリマー中に組み込むことができる。好ましいシロキサンプレポリマーおよびには、そのため、これらのそれぞれの単位が含まれ、より好ましくはポリオルガノシロキサンである。シロキサン単位および有機単位の両方を使用したハイブリッド有機無機ポリマー系の例には、コンタクトレンズに使用を見出したアクリレート官能化シロキサンコポリマー;有機ポリマーがポリシロキサン鎖上にグラフトされているか、またはシロキサンが有機ポリマー上にグラフトされている、例えば、ハイブリッドグラフト類が使用されていることで、シロキサン結合形成を介する有機ポリマーの架橋を可能にする架橋可能なHDPEのためのシラングラフト技術におけるハイブリッドグラフト類;ハイブリッドブロックコポリマー、例えばシリコーンポリカーボネートブロックコポリマー;およびコーティング織物における使用を見出したビニル含有シリコーンコポリマーで架橋されている、シリコーンとエチレンコポリマーとのハイブリッドのコポリマーが含まれる。IPNは、ハイブリッドポリマー系の特殊なクラスを表し、これらの系は、1種のポリマーが別のポリマーの周囲で硬化される機械的絡み合いおよび架橋の組合せを使用し、これらには、一般用途であるか、またはコーティング織物において特定の使用を見出されたシリコーンウレタン系およびシリコーンポリアミド系を含むシリコーンウレタンIPNおよび半IPNなど、白金触媒付加硬化シリコーンと架橋した熱可塑性樹脂;コンタクトレンズ材料としての使用を見出したシリコーンポリマーにおいて固定化される親水性構成成分;およびコーティング織物における使用を見出した、匹敵する付着性の非反応性ポリマーの周囲で硬化されるシリコーンポリマーが含まれる。プレポリマーは、カテーテルチュービングなどにおける接着剤としての使用を見出している変性シリコーンから選択することもできる。好ましい組成物は、ポリジオルガノシロキサンプレポリマーおよびもしくはならびにまたは上述のプレポリマーとのそれらのそれぞれの組合せを含む。プレポリマーがポリジオルガノシロキサンプレポリマーおよびを含むか、または基本的にはそれらからなる組成物は、例えば低毒性が利点である用途において、好ましくは、低毒性または好ましい生体適合性を必要とする医療もしくは歯科の用途または非医療もしくは非歯科の用途において特別な利点を有する。プレポリマーおよびは、プレポリマー鎖の長さに沿って位置するか、およびまたはプレポリマー鎖端部キャッピング単位またはそれらの組合せとして、それぞれのアルケニル含有単位およびオルガノハイドロジェンシロキサン単位を含むことができる。プレポリマー鎖中および端部キャッピングアルケニル単位は、好ましくは、任意選択により置換されているかまたは1個もしくは複数のアリール基もしくは部分を含むC2~20アルケニルから選択されるアルケニル基もしくはRAlk部分を含む。RAlkは末端または非末端不飽和を含むことができ、式iI:RAlk1CRAlk1CRAlk22であってよく、式中、RAlk1基およびRAlk2基は、独立して、H、C1~20アルキル基およびC5~20アリール基ならびにそれらの組合せから選択され、RAlk1部分は、単結合、C1~20アルキル基およびC5~20アリール基ならびにそれらの組合せから選択される。RAlk2の1つは、ポリマー鎖に連結する部分であってよい。より好ましくは、各RAlkは、独立して、ビニル、アリル、プロペニルから、および末端および非末端不飽和のブテニル基、ペンテニル基、ヘキセニル基、ヘプテニル基、オクテニル基、ノネニル基およびデセニル基から選択され、最も好ましくはビニル基およびヘキセニル基から選択される。好ましくは、プレポリマーは、式:≡SiRAlk、、さらに特に式およびまたは:OSiR1RAlkOOSiR12RAlkのアルケニル含有単位を含むポリジオルガノシロキサンポリマーまたはコポリマーを含み、式中、RAlkは前述により定義した通りであり、1個または複数のR1基は、適切には独立して、アルキル基およびアリール基、より好ましくはC1~20アルキル基およびC5~20アリール基ならびにそれらの組合せから、例えばメチル基、エチル基、プロピル基、ブチル基、ペンチル基、ヘキシル基、ヘプチル基、オクチル基、ノニル基およびまたはデシル基ならびに部分から選択される有機基である。さらに特にプレポリマーは、式iVおよびiVI:iV:PiOSiR1RAlkOPiiVIPiOSiR12RAlkから選択され、式中、Piは、同じまたは異なる単位を組み込むことができるポリマー鎖の残部を示し、R1は、前述により定義した通りである。プレポリマーは、1分子当たりケイ素に結合する少なくとも2個のC2~C6アルケニル基を呈し、例えば10mPasから300000mPasの間の粘度を有するポリオルガノシロキサンを含むこともでき、これは、特に、式の少なくとも2種のシロキシル単位で形成することができ、式中、Yは、ビニル基、アリル基またはヘキセニル基などのC2~C6アルケニル、好ましくはビニルであり、Rは、メチル基、エチル基、プロピル基および333トリフルオロプロピル基などの包括的な1個から8個の炭素原子を有するアルキル基、シクロヘキシル基、シクロヘプチル基およびシクロオクチル基などのシクロアルキル基、ならびにキシリル、トリルおよびフェニルなどのアリール基から一般に選択される、触媒の活性に対して好ましくない効果がない一価の炭化水素基であり、dは、1または2であり、eは、0、1または2であり、de1、2または3であり、任意選択により、全ての他の単位は平均的な式の単位であり、式中、Rは、上記と同じ意味を有し、f0、1、2または3である。プレポリマーの例は、例えば、ジメチルビニルシリル端部を含むジメチルポリシロキサン、トリメチルシリル端部を含むポリシロキサンコポリマー、またはジメチルビニルシリル端部を含むポリシロキサンコポリマーである。ケイ素に結合されている酸素原子の数に従ってシリコーンの単位を表示するための当技術で認容されている慣習が、本明細書において使用される。この慣習は、文字M、D、TおよびQを使用して、酸素原子のこの数を表示する。シリコーンのこの命名法は、例えばWalterNollによる著書、ChemistryandTechnologyofSilicones、AcademicPress、1968、第2版、1頁から9頁に記載されている。プレポリマーは、少なくとも2個のアルケニル、好ましくはビニル基を保有するシリコーン樹脂であってもよい。こうしたシリコーン樹脂は、式R3SiO12のMシロキサン単位、式R2SiO22のDシロキサン単位、式RSiO32のTシロキサン単位および式SiO42のQシロキサン単位のものから選択される少なくとも2種の異なるシロキサン単位を含み、式中、Rは、これらのシロキサン単位の少なくとも1種がTまたはQシロキサン単位であり、M、DおよびTシロキサン単位の少なくとも2種がアルケニル基を含むという条件を有する一価の炭化水素基を示す。該シリコーン樹脂は、基本的には式RSiO32の三価のシロキサン単位TVi、式R3SiO12の一価のシロキサン単位M、および式SiO42の四価のシロキサン単位Qからなる式MTViQのオルガノポリシロキサン樹脂、基本的には式RRSiO22の二価のシロキサン単位DVi、式R3SiO12の一価のシロキサン単位M、および式SiO42の四価のシロキサン単位Qからなる式MDViQのオルガノポリシロキサン樹脂、基本的には式RRSiO22の二価のシロキサン単位DVi、式R2SiO22の二価のシロキサン単位D、式R3SiO12の一価のシロキサン単位M、および式SiO42の四価のシロキサン単位Qからなる式MDDViQのオルガノポリシロキサン樹脂基本的には式RR2SiO12の一価のシロキサン単位MVi、および式SiO42の四価のシロキサン単位Qからなる式MViQのオルガノポリシロキサン樹脂、ならびに基本的には式RR2SiO12の一価のシロキサン単位MVi、式RSiO32の三価のシロキサン単位TVi、および式SiO42の四価のシロキサン単位Qからなる式MViTViQのオルガノポリシロキサン樹脂からなる群から選択することができ、式中、Rは、メチルなどの一価の炭化水素基を示し、Rは、ビニル基を示す。こうした樹脂は、市販されている周知の分枝オルガノポリシロキサンオリゴマーまたはポリマーである。それらは、溶液、好ましくはシロキサン溶液の形態で提供される。プレポリマー鎖中および端部キャッピングポリオルガノハイドロジェンシロキサン単位は、好ましくは、式iiIおよびiiII:iiIOSiR2HOiiIIOSiR22Hから選択され、より好ましくは、プレポリマーは、式iiIIIおよびiiIV:iiIIIPiiOSiR2HOPiiiiIVPiiOSiR22Hから選択され、式中、Piiは、同じまたは異なる単位を組み込むことができるポリマー鎖の残部を示し、1個または複数のR2基は、適切には独立して、C1~20アルキル、C5~20アリール、およびそれらの組合せから、例えばメチル基、エチル基、プロピル基、ブチル基、ペンチル基、ヘキシル基、ヘプチル基、オクチル基、ノニル基およびまたはデシル基から選択される有機基である。プレポリマーは、好ましくは、1種または複数の単位iiIおよびまたはiiII:iiIOSiR2HOiiIIOSiR22H、および1種または複数の単位iiVおよびまたはiiVI::iiVOSiR22OiiVIOSiR23を組み込むポリオルガノハイドロジェンシロキサンポリジオルガノシロキサンコポリマーを含み、式中、R2は、前述により定義した通りであり、より好ましくは、ポリオルガノハイドロジェンシロキサン端部キャッピング単位を組み込むコポリマーであり、すなわち、プレポリマー鎖は、iiVII:iiVII≡SiH、の基または部分であり、さらに特に、前述により定義した通りの式iiII:iiIIOSiR22Hの単位で終結している。最も好ましくは、プレポリマーは、メチルハイドロジェンシロキサンジメチルシロキサンコポリマーを含む。プレポリマーは、1分子当たりケイ素に結合されている少なくとも2個の水素原子および好ましくは少なくとも3個の≡SiH単位を呈し、例えば1mPasから5000mPasの間の粘度を有するポリオルガノシロキサンも含むことができ、これは特に、式のシロキシル単位から形成することができ、式中、Xは、メチル基、エチル基、プロピル基および333トリフルオロプロピル基など包括的な1個から8個の炭素原子を有するアルキル基、シクロヘキシル基、シクロヘプチル基およびシクロオクチル基などのシクロアルキル基、ならびにキシリル、トリルおよびフェニルなどのアリール基から一般に選択される、触媒の活性に対して好ましくない効果を持たない一価の炭化水素基であり、g1または2、好ましくは1であり、i0、1または2であり、gi1、2または3であり、任意選択により、全ての他の単位は、平均的な式:の単位であり、式中、Xは上記と同じ意味を有し、j0、1、2または3である。プレポリマーの例は、ポリメチルヒドロシロキサンまたはメチルヒドロジメチルシロキサンコポリマーである。代わりにまたはさらに、プレポリマーおよびは、CaviCareRTV2型組成物に関するUS5153231に定義されている通りであり、内容を参照により本明細書に組み込むUS20060217016、US3928629およびUS4529553、US4714739およびUS20020010299にも定義されている通りであり、または市販されている通りである。プレポリマーが、例えばiIII、iIV、iiIおよびiiIIに追加の他の単位を含む場合において、これらは、適切には、周囲温度または滅菌条件下でそれぞれのプレポリマーと反応性でない。適切には、によって提供されるケイ素結合水素原子対によって提供されるケイ素結合アルケニル部分の比は、少なくとも05:1、好ましくは1:1である。好ましくは、硬化性組成物の実施形態は、以下のスキームPiRAlk1CRAlk1CRAlk22PiiSiHR2R2P→触媒PiRAlk1CHRAlk1CRAlk22SiR2R2PPiiより好ましくはによる触媒付加硬化反応に従い、式中、整数は、前述により定義した通りであり、R1Pは、前述により定義した通りのPiおよびR1から選択され、R2Pは、前述により定義した通りのPiiおよびR2から選択される。適切には、プレポリマーおよびならびに触媒は、少なくとも1つの部分Aおよび少なくとも1つの部分B中に、隔離されて周囲温度でも滅菌条件下でも反応性でないそれぞれの部分AおよびBを提供する方式で配分される。配分は、体積および粘度に従って決定することもできる。少なくとも1つの部分Aおよび少なくとも1つの部分Bは、実質的に等しい体積および粘度、または異なる体積およびもしくは粘度であってよい。部分Aまたは部分Bは、適切な粘度緩和剤または希釈剤を、体積およびまたは粘度を増加または低減する量で組み込むことができる。この手段によって、異なる体積および粘度を有する部分Aおよび部分Bは、混合および分配の簡単さおよび親密性の改善に合わせた体積および粘度であってよい。適切な希釈剤は、例えば、効果を高くまたは低くするための任意の所望粘度で利用可能であるシリコーン油である。有利には、我々は、シリコーン油を含む部分Aが、結果として生じる硬化組成物の特性に対して有害作用なく放射線滅菌可能であることを見出した。部分Aが部分Bより大きい体積および高い粘度である場合において、部分Aは、等しい体積の2つ以上の部分A1、A2などの間に配分することができ、およそ等しい体積の3つ以上の部分AおよびBを提供する。代わりにまたはさらに、部分Bは、実質的に不活性な希釈剤およびまたは増粘剤としてシリコーン油を組み込むことができる。前述により定義した通りの触媒は、前述により定義した通り、より好ましくは上文に例示される通りの付加硬化反応を触媒するのに有効である任意の触媒であってよい。適切な触媒は、任意の公知形態の白金、ロジウム、パラジウム、ニッケル、および例えば内容を参照により本明細書に組み込むUS5153231、US20060217016、US3928629およびUS4529553に開示されているのと同様の付加硬化ヒドロシリル化触媒から選択される。白金触媒は、白金黒、シリカゲルなどのシリカまたは粉末木炭などの炭素を含む担体上に沈積された白金、塩化第二白金またはクロロ白金酸およびそれらのアルコール溶液、白金酸およびクロロ白金酸の塩、ならびに白金オレフィン、白金アルケニルシロキサン、白金ベータジケトン、および白金ホスフィンなどの白金錯体から選択することができる。クロロ白金酸は、六水和物または無水形態であってよい。白金錯体は、クロロ白金酸およびその六水和物から、または塩化白金、二塩化白金、四塩化白金、およびジメチルビニルシロキシ端部キャップのポリジメチルシロキサンで任意選択により希釈されている、ジビニルテトラメチルジシロキサンとのそれらの中和錯体から調製することができる。パラジウム触媒は、炭素担持パラジウムおよび塩化パラジウムなどから選択することができる。ロジウム触媒は、塩化ロジウムおよび一般式iiiIまたはiiiII:RhX33Rh24X2を有するロジウムの1つまたは複数の錯体から選択することができ、式中、各Xはハロゲン原子を表し、各Rは、包括的な1個から8個の炭素原子を有するアルキルもしくはアリール基またはそれらの組合せ、あるいはR3SiQ基を表し、Rは、包括的な1個から8個の炭素原子を有するアルキルもしくはアリール基またはそれらの組合せ、ならびに3Si基を表し、1分子当たり1つ以下のRは3Siである。例えば塩化ロジウムジスルフィド錯体など。ニッケル触媒は、好ましくは、ビスニッケル2などのM2Niから、およびMNiGから選択されるゼロ原子価ニッケルであり、式中、Mは、C8~12の二座アルケン環式炭化水素環であり、Gは、水素原子、リン基のリン原子に結合されている置換もしくは非置換の炭化水素基、またはそれらの混合物を有する単座および二座のリン基から選択される。該組成物は触媒阻害剤を含み得る。適切な阻害剤は当技術分野において知られている。例えば、触媒阻害剤は、ポリメチルビニルシロキサン環式化合物およびアセチレンアルコールから選択することができ、例えばCaviCare中にあるような、例えばメチルブチノールである。好ましくは、該組成物は、例えば以下の化合物任意選択により環状形態であってよい少なくとも1種のアルケニルで置換されているポリオルガノシロキサン、テトラメチルビニルテトラシロキサンが特に好ましく、有機ホスフィンおよびホスファイト、不飽和アミド、マレイン酸アルキル、ならびにアセチレンアルコールから選択される添加反応遅延剤または架橋阻害剤を含む。これらのアセチレンアルコールは、ヒドロシリル化反応の好ましい熱的ブロッカーであり、式、CC≡CHを有し、式中、Rは、直鎖または分岐のアルキル基またはフェニル基であり、Rは、Hまたは直鎖もしくは分岐のアルキル基もしくはフェニル基であり、R基、R基、および三重結合に対してアルファ位にある炭素原子は、おそらく環を形成し、RおよびRに含有されている炭素原子の合計数は、少なくとも5、および好ましくは9から20である。記述することができる例には、1エチニル1シクロヘキサノール、3メチル1ドデシン3オール、3711トリメチル1ドデシン3オール、11ジフェニル2プロピン1オール、3エチル6エチル1ノニン3オール、2メチル3ブチン2オール、3メチル1ペンタデシン3オールが含まれる。これらのαアセチレンアルコールは市販製品である。こうした遅延剤は、シリコーン組成物中のポリオルガノシロキサンの総重量に対して3000ppmの最大割合で存在する。メチルブチノールは、CaviCare中のものとして選択することができる。該組成物は発泡不可能であってよいか、または発泡可能であってよく、硬化反応の一部としてまたは硬化反応中に、ガスまたは蒸気を放出する任意の薬剤から選択され、例えばメタノール、エタノール、nプロパノール、イソプロパノール、nブタノール、2ブタノール、tertブタノール、nヘキサノール、nオクタノールおよびベンジルアルコールを含むアルコール。nプロパノール、nブタノール、nヘキサノールおよびnオクタノールが特に好ましく、4ブタンジオール、15ペンタンジオールおよび17ヘプタンジオールを含むジオールなどのポリオール、少なくとも1個のシラノール基を有するシランまたはポリシラン、あるいは水などH供与体、OH含有剤、H結合剤から選択される膨張剤を含む。発泡可能な組成物は、任意の所望の多孔構造または細孔構造を有するフォームを生成することができる。特別な利点において、発泡可能な組成物は、開放細孔フォームを提供する。好ましい発泡可能な組成物は、非常に高い自由内部体積、例えば70から90程度のフォームを送達するように適合される。好ましい多孔質フォームは、使用中のフォーム構造崩壊を防止する機械的強度であり、より好ましくは、弾力的に変形可能である硬化三次元体を形成するように適合される。好ましくは、発泡可能な組成物は、硬化することで湿潤性または湿性の表面を有する開放界面を形成するフォームを送達するように適合される。こうした開放界面フォームは、例えばフォーム本体を介して創傷表面と連通するのに適切である。特別な利点において、我々は、こうした開放界面フォームがシリコーン組成物によって提供されることを見出した。さらなる利点において、該組成物は、所望の形状の硬化多孔質三次元体を提供するのに適切である。該組成物が発泡不可能である場合、ヒドロシリル化後にシリコーンエラストマーまたはシリコーンゲルをもたらすことがある。本発明の意味内において、シリコーンゲルという用語は、mmの例えば10分の20から500の間の透過程度を特徴とする架橋シリコーン生成物を表す。該組成物がシリコーンゲルのために調製される場合、それは、aM3SiO12型の末端シロキシル単位、ならびにbD2SiO22型の同一または異なるシロキシル単位を含む、少なくとも1つの非官能化ポリオルガノシロキサンを有することができる。これらのゲルの物性は、用途に従って、Siアルケニル基およびSiH官能基を保有するシロキシル単位のレベルを変動させることによって、およびそれが存在する場合は非官能化ポリオルガノシロキサンの重量百分率を変動させることによって調整され、このことは従来技術においてよく知られている。シリコーンゲルの接着剤特性を増強するため、該組成物は、さらに、ヨーロッパ特許出願EP1633830A2によって教示されている通りの、1分子当たり単一Siアルケニル基を保有する単官能ポリオルガノシロキサンを含むことができる。さらに、該組成物は、無機充填剤、例えば増強または増量充填剤を含むこともできる。これらの充填剤は、平均粒径が01μm未満である非常に微粉化された生成物の形態で提供することができる。これらの充填剤には、特には煙霧シリカおよび沈殿シリカが含まれ、それらの比表面積は一般に10m2gより大きく、一般に範囲20~300m2g内にあるこれらの充填剤は、01μmより大きい平均粒径を有する、より粗く分割された生成物の形態で提供することもできる。特に、こうした充填剤の例として、粉砕石英、炭酸カルシウム、珪藻シリカ、焼成粘土、ルチル型の酸化チタン、鉄、亜鉛、クロミウム、ジルコニウムまたは酸化マグネシウム、様々な形態のアルミナ、窒化ホウ素、リトポンまたはメタホウ酸バリウムを挙げることができ、それらの比表面積は一般に未満30m2gである。充填剤は、例えば適切なシラン、短鎖シロキサン、脂肪酸または樹脂のシリコーン材料を用いて充填剤を処理することによって得ることができる疎水性表面を有することができる。充填剤の表面を疎水性にするための適切な材料およびプロセスは、文献に記載されており、当業者に知られている。充填剤は、異なる粒径を有する充填剤のいくつかの型の混合物で構成することもできる。該組成物は、意図する目的のための任意の所望の活性を有することができる活性薬剤、例えば医学的に活性な薬剤などを含むことができる。適切な活性薬剤またはAPIは、前述により定義した通り照射安定であり、好ましくは、本明細書において開示されている組成物の最終滅菌を達成するための必要とされる照射レベル下で安定である。これらは、通例、銀ならびに酸化銀、硝酸銀、酢酸銀および塩化銀を含む誘導体などの抗菌剤および消毒剤、ポリヘキサメチレンならびにグルコン酸クロルヘキシジンおよびその酢酸塩を含むビグアナイド、医薬品、殺生物剤、成長因子および止血薬などの活性薬剤、栄養素、痛み止め、および不快感などを最小限に抑える薬剤、ならびに組合せ材料から選択される。抗菌剤、殺生物剤および消毒剤は、銀、特にはナノ結晶性銀、および銀錯体および塩を含む誘導体、ポリヘキサメチレンビグアナニドならびにグルコン酸クロルヘキシジンおよびその酢酸塩を含むビグアナイド、酢酸および二酢酸クロルヘキシジン、マヌカハニー、過酸化物、ヨウ素、次亜塩素酸ナトリウム、銅、銅錯体;亜鉛、金、金錯体;ホスフェート、アミン、アミドおよびスルホンアミド、プロフラビン、マフェニド、ニトロフラゾン、ノルフロキサシン;抗生物質;アルコールおよび酸から選択することができ、公知の照射安定な抗菌薬には、酢酸クロルヘキシジン、スルファジアジン銀およびナノ結晶性銀が含まれ、これらは、最終滅菌市販製品Bactigras、AllevynAgおよびActicoatそれぞれの活性構成成分であり、栄養素、痛み止めおよび他の疼痛管理技法には、適切には、鎮痛薬および麻酔薬が含まれ、アメトカイン、リグノカイン、非ステロイド性抗炎症薬から選択することができ、止血薬は、キチン、キトサン、カオリン;アミノ酸、アミノカプロン酸、トラネキサム酸、アミノメチル安息香酸などの抗線維素溶解薬;アプロチニン、アルファ1抗トリプシン、C1阻害剤、カモスタットを含むプロテイナーゼ阻害剤;ビタミンK、およびビタミンK、フィトメナジオン、メナジオンを含む他の止血薬;ヒトフィブリノーゲンを含むフィブリノーゲン;吸収性のゼラチンスポンジ、酸化セルロース、テトラガラクト酸ヒドロキシメチルエステル、アドレナロン、トロンビン、コラーゲン、アルギン酸カルシウム、エピネフリンを含む局所性止血薬;組合せにおける凝固因子IX、II、VIIおよびX、凝固因子VIII、因子VIII阻害剤バイパス活性、凝固因子IX、凝固因子VII、組合せにおけるVonWillebrand因子および凝固因子VIII、凝固因子XIII、エプタコグアルファ、ノナコグアルファ、トロンビンを含む血液凝固因子;全身性止血薬:エタンシラート、カルバゾクロム、バトロキソビン、ロミプロスチム、エルトロンボパグ;超吸収体、嗅覚管理、織物および不織物、ゲル化可能な繊維を含む組合せ材料;成長因子、創傷デブリードマン機械的、自己融解および酵素的;吸収性包帯材、および細胞の内成長に影響を及ぼすミクロ構造;細胞、組織;インジケーター;染料および着色料から選択され得る。該組成物は、アジュバント、防腐剤および増量剤などから選択される追加成分を含み得る。アジュバントは、好ましくは、充填剤、着色剤、着色インジケーターから選択される。防腐剤には、プロピルガレートが含まれる。好ましくは、組成物は、重量パーセントにより、部分A:1種または複数のプレポリマー膨張剤触媒防腐剤部分B:1種または複数のプレポリマーフォーム安定剤触媒阻害剤防腐剤希釈剤または粘度調整剤を含む。部分A:Bは、それぞれ添加された希釈剤または粘度調整剤の有無にかかわらず、1:99:99:1、例えば30:70から99:1の体積比で存在することができる。好ましくは、部分A:部分Bは、30:70から70:30の体積比、より好ましくは45:55から55:45、例えば実質的に50:50などで存在する。好ましくは、部分AおよびBは、それらの混合および実質的に完全な反応を可能にする適合粘度である。適切には、部分A:部分Bの粘度は、6:1~1:8、好ましくは5:1~1:5、より好ましくは実質的に1:1の範囲である。粘度の全く異なる組成物は、例えば長さの増加した混合ヘッドを備える装置内で混合することができる。組成物の滅菌は、一部の粘度増加を誘発することがあり、そのため、粘度比は、好ましくは、滅菌後の該部分のものである。好ましくは、該組成物は、目的の滅菌プレポリマーの長さと比較して長さが相対的に短いプレポリマーを含む。プレポリマーは、鎖延長を照射中に、所望の最終の粘度または密度まで受ける。好ましくは、1分子当たり少なくとも1個のアルケニル単位または部分を有する部分Aプレポリマーは、対応する滅菌された部分Aプレポリマーの長さと比較して長さが相対的に短い。好ましくは、それぞれの滅菌された部分は、最大1分までの期間内において手で混合するのに適切な粘度である。特別な利点において部分Aおよびまたは部分Bは、滅菌中に分子量が増加することで滅菌に続いて所望の特性を有する種を与える短縮プレポリマーを含むことができる。さらに特に、部分Aおよび任意選択により部分Bは、照射滅菌後の分子量における増加が、滅菌に続いてプレポリマーに所望の分子量、粘度またはレオロジーなどを付与するように決定された鎖長のプレポリマーを含む。最も好ましくは、部分Aは、こうした短縮プレポリマーを含む。短縮は、好ましくは、滅菌中の該部分の分子量および粘度における百分率増加に対応する百分率である。この百分率は、任意の所定組成物の化学的性質に従って変動する。例えば、ポリジオルガノシロキサン組成物に関して、部分Aプレポリマーの短縮は、通常、粘度における9~11の低減を与える程度であり、部分Bプレポリマーの短縮は、通常、粘度における17~23の低減を与える程度である。範囲5~300Pasのより低い部分における低粘度組成物を分配することで想定される問題は、硬化が完成するまで目的の部位で正しい位置に組成物を保つことである。低粘度組成物は、含有されていないならば、硬化の初期期間中に目的の部位の内または遠くへ流動する傾向がある。WO2004108175は、組成物が本体、圧力または摩擦の動きによって影響される場合に遭遇する複合問題を開示している。好ましくは、該組成物は、初期の混合時に、範囲10~120Pas内、より好ましくは範囲20~80Pas内の粘度を有することができる。該組成物は、そこにチキソトロピー特性を付与する1種または複数の充填剤を含むことができる。適切な充填剤は、例えばWackerChemie、WackerHDKなどの煙霧シリカであってよい。WO2004108175は、この目的に特に有効であるWackerHDKを開示している。プレポリマーおよびは架橋機能を有し、プレポリマーは、発泡を引き起こす膨張剤とも協同する。より好ましくは、組成物は、重量部により、その内容を参照により本明細書に組み込むUS5153231実施例欄7で列挙されているCaviCare組成物の変性物を含み、例えばこの中で、プレポリマーiの全ては部分Aに移される。本発明のさらなる態様において、前述により定義した通りのプレポリマー、および触媒を合わせることで、前述により定義した通りの少なくとも1つの部分Aおよび少なくとも1つの部分Bを形成する工程と、部分Aおよび部分Bをレセプタクル内に障壁手段で前述により定義した通りにシールする工程とを含む、前述により定義した通りの組成物を、その組成物前駆体から調製する方法が提供される。好ましくは、前述により定義した通り重量パーセントによる追加成分と混合する。本発明のさらなる態様において、部分Aおよび部分Bの少なくとも1つを照射すること、より好ましくはX線、ガンマで照射することおよびまたは電子ビーム照射、最も好ましくはガンマ照射を含む、組成物の滅菌のための方法が提供される。好ましくは、照射は滅菌線量である。好ましくは、部分Bまたは部分AおよびBの両方が照射される。部分AおよびBの一方のみが照射される場合において、他方の部分は、適切には、別の公知または新規の手段によって滅菌される。滅菌は、滅菌サイクルを通った生成物が実際に滅菌であることを遡及的試験によって立証するのが困難なため、特殊なプロセスとみなされる。医療装置のための滅菌制御は、認証された滅菌プロセス、滅菌プロセスに適切なパッケージ材の選択、ならびに原料、中間体、最終生成物および製造環境に対する微生物のバイオバーデンの制御への品質保証原理の適用の組合せによって達成される。医療装置および医療製品の最終滅菌は、BSEN5561:2001医療装置の滅菌滅菌と表示されるべき最終滅菌装置のための要件に定義されている通り、他のプロセスの中でガンマ照射を使用して実施される。ガンマ線照射を使用し、短波長電磁放射線は、核転移のプロセス中に放射活性物質から放出される。任意の放射線供給源が生成物の滅菌のために使用することができ、好ましくは同位体コバルト60。放射線滅菌は、定義されている認証条件下でのイオン化放射線に対する品の曝露に関係する。電子ビーム放射線を使用して、高エネルギー電子の連続流またはパルス流が放出される。放射性同位体コバルト60は、ガンマ照射プラントにおける使用のためのエネルギー供給源であり、特にこの目的で製造される。照射プロセスは、しばしば最大2メートルの厚さまでの強化コンクリートで建造された特殊に設計されたセルで行われる。この設計は、放射線を減弱させることで外のバックグラウンドレベルが増加しないことを保証する。コバルト60ペレットは、供給源ペンシルと称されるステンレス鋼シリンダの内側にシールされる。これらのペンシルは、コンクリートセル内に位置する金属供給源ラックに入れられる。供給源ラックは、2つの位置の1つ、最も通例には水の深いプール内にある貯蔵位置または高くした操作位置のみにあり得る。操作中、供給源ラックは、コンベヤーシステム上を循環する生成物によって囲まれている。コバルト60の減衰によって放出されるエネルギーは、供給源への曝露の長さに関係なく、任意の材料における放射活性を誘発するのに不十分である。電子ビーム処理は、薄いセクション、例えば熱収縮のチュービングおよびワイヤーならびにケーブル絶縁体として存在するポリマー中の分子レベルで化学変化を起こすための科学技術としてよく確立されている。新たな発生装置から利用可能な増加エネルギーの結果として、この科学技術は、それ自体を、医療装置、包帯材および医薬品を滅菌するのに利用可能な滅菌プロセスの範囲への貴重な追加物として確立した。電子ビーム発生は、通常、電子加速器の手段による。電子加速器は、テレビチューブとの比喩によって最もよく記載され得る。加熱されたタングステンフィラメントは電子銃を形成し、フィラメントを横切って置かれた高電圧は、電子をフィラメントから引き離し、それらを脱気チューブ下方へ加速させる。ビームは次いで、それを前後に走査する振動磁場を通過し、それで、それは扇形状の立体配置における通常チタンから作製されている薄い金属ウィンドウを介して走査ホーンから現れる。生成物は次いで、電子のこのカーテンを通過して、照射の必要線量を受ける。X線照射は、電子ビームには高密度すぎる生成物に適切である。電子ビームよりはるかに透過し、X線は、コバルトから発生されたガンマ線と非常に同様であるが、X線が電気で駆動されるという重要な差異がある。高エネルギーX線は、高周波の短波長電磁光子である。それらは、高エネルギー電子が、高い原子番号を有する材料によって止められた場合に放出されるX線は、電子加速器からの高駆動ビームを使用して発生される。電子加速器は、旧式のTVにおける大きいブラウン管と同様のやり方で機能する。それらは、電場を使用するフィラメントの周辺のプラズマから所望のエネルギーに電子を加速させる。それゆえに、それらの放射線をオンおよびオフにすることができる。X線を発生するため、電子加速器は、X線変換器が備えられていることが必要である。X線変換器は、加速された電子を止めるように設計されており、通常、適切な機械的アセンブリ中の水冷したタングステンまたはタンタルのプレートである。X線放出の効率は、標的材料の電子エネルギーおよび原子番号とともに増加する。X線エネルギースペクトルは広く、最大光子エネルギーは、入射電子の運動エネルギーと同じである。5MeVおよび7MeVのX線エネルギーとともに、生成物透過は、コリメートされていないコバルト60供給源からのガンマ線によって提供されるものより大きい。X線およびガンマ線は両方とも光子である。それらは、同じ方式で物質中のそれらのエネルギーを失い、良好な透過力を有する。しかし、それらの異なる生成プロセスは、異なる放出特徴X線放出は一次元に沿って集中され、これは、大部分のX線が前方方向に放出されることを意味するガンマ光線放出は等方性である。60Coペンシルは、通常、2D延長を有する供給源ラック中に配置されるをもたらす。そのため、X線およびガンマ線の供給源は異なり、生成物中の線量率も異なる。線量率は、時間の単位、例えば1kGymin当たりに与えられる放射線の量である。X線およびガンマ医療装置滅菌設備モデル化に基づくシミュレーションは、ガンマ線と比較して、X線には2倍高い線量率を示す。。結果はバイオバーデンとして決定され、これは、生成物およびまたはパッケージ上における生存可能な微生物の集団である。生成物は、生存可能な微生物がなければ滅菌と決定される。滅菌保証レベルは、滅菌後の生成物単位上に存在する生存可能な微生物の確率として与えられる。SALは、通常、10nとして表される。滅菌と表示されるべき最終滅菌された装置のための要件は、106のSALと定義されるか、または言い換えると、装置上に生存可能な微生物が存在するという理論的確率が1×106以下であることである。組成物のための適切なガンマ照射線量は、15~42kGyの範囲である。異なる照射プロセスが適切である。より感度が高い組成物部分の最終滅菌を達成する低減された線量は、15~25kGyの範囲である。好ましくは、線量は、15kGy10または15~20kGyの範囲である。電子ビーム照射は、低レセプタクル壁密度および低体積の組成物を滅菌するのに適切である。適切な線量は、10MeV電子ビームによって送達される。該組成物は、最終滅菌されており、すなわちそのパッケージ化において滅菌されるか、またはそれ以外では、例えば無菌で充填され得る。本発明のさらなる態様において、前述により定義した通りの組成物の少なくとも1つの部分Aおよび少なくとも1つの部分Bを、それらの硬化また架橋を用いて組み合わせることを含む、エラストマーを調製する方法が提供される。該方法は、前述により定義した通りの発泡可能およびまたは接着剤もしくはシーラントの組成物の少なくとも1つの部分Aおよび少なくとも1つの部分Bを、それらの硬化また架橋を用いて組み合わせることを含む、多孔質フォーム、接着剤またはシーラントを調製する方法であり得る。好ましくは、該方法は滅菌野で実施される。本発明のさらなる態様において、前述により定義した通りの硬化または架橋された組成物を含むエラストマーが提供される。該エラストマーは、適切には、前述により定義した通りの組成物の少なくとも1つの部分Aおよび少なくとも1つの部分Bを、それらの硬化また架橋を用いて組み合わせることによって得られる。該エラストマーは、上文で定義されている通りの硬化または架橋された発泡可能およびまたは接着剤もしくはシーラントの組成物を含む多孔質フォーム、接着剤またはシーラントであり得る。多孔質フォーム、接着剤またはシーラントのエラストマーは、前述により定義した通りの発泡可能およびまたは接着剤もしくはシーラントの組成物の少なくとも1つの部分Aおよび少なくとも1つの部分Bを、それらの硬化また架橋を用いて組み合わせることによって得ることができる好ましくは、該エラストマーは最終的に滅菌である。エラストマーによって、混合物を形成する少なくとも1つの部分Aおよび少なくとも1つの部分Bを、それらの硬化また架橋を用いて組み合わせるかまたは混合した後に得られる、生じた最終生成物が意味される。硬化または架橋は、適切には、低温、周囲温度または高温にかけることによって開始される。本発明のさらなる態様において、前述により定義した通りの組成物またはエラストマーの医療または非医療、歯科または非歯科的使用が提供される。こうした使用には、染料;防腐剤;ゲル;フォーム;エアロゾル;医薬品;接着剤;封入剤;毛髪皮膚ケア;化粧品用途;歯科用途;剥離コーティング;コーティング;接着剤およびシーラント;創傷ケア;傷痕低減を含む皮膚ケア;腔ケア;生体医学用途のための電子装置カプセル化などの医療装置カプセル化;鋳型作製;整形外科;抗菌系を含む薬物送達系;止血系および医薬系;食料品の製造を含む栄養;航空宇宙、海洋および海底の用途;生態学的に感度が高い用途;低い免疫を有するものなど拘束もしくは隔離された生物体、もしくはそれらの生息地、または密閉もしくは隔離された媒体または雰囲気;滅菌、清浄または無菌的用途;植物または生物体などの生体の発芽または増殖としての使用が含まれ、上記および特には航空宇宙、海底滅菌、清浄または無菌、発芽または増殖のいずれかのための機器、器械または構成成分の製造および修復が含まれる。特別な利点の医療的使用は、前述により定義した通りの発泡可能な組成物としてである。発泡可能な組成物は、特に創傷治療における使用、さらに特に創傷充填剤または創傷包装材料または腔フォーム包帯材としての使用、最も特にはNPWTにおいて適している。発泡可能な組成物は、それが滅菌野または滅菌環境において使用することができるという点において特別な利点である。分配できる形状可能なフォームの利点が最も関連し、なおかつ非滅菌組成物が使用できないことが、この分野において、非常に重症の創傷に作用している。したがって、本明細書において開示されている実施形態は、滅菌野における硬化性フォーム組成物の使用を初めて可能にする。創傷ケアまたは創傷治療における使用のための発泡可能な組成物は、多孔質の硬化三次元弾力変形可能体を提供するのに適切である。これは、創傷のための支持体を提供する一方で、創傷が治癒および閉鎖すると圧縮可能であることにおいて特別な利点である。好ましくは、発泡可能な組成物は、開放細孔の硬化三次元体を提供する。NPWTに適した組成物の場合において、開放細孔系は、開放細孔の発泡した本体を介して伝達された、創傷での陰圧の発達を可能にする。創傷流体は、発泡した本体を介して脱気することができる。フォームベースのNPWTにおいて、創腔は、多孔質フォーム包装材料で充填または被覆され、流体にかなり不透過性である可撓性シートで被覆され、シールされる。ガーゼベースのNPWTにおいて、対応する手順が続くが、多孔質フォーム包装材料の代わりにガーゼ包装材料を使用する。組合せ包帯材または予備形成包帯材ベースのNPWTにおいて、ガーゼまたはフォームが使用されるべきであるならば、いずれか一方の手順が続くことがある。真空ラインは、ドレープの下または中を通って創傷部位に挿入され、その遠位端部は、真空供給源に接続される。ドレープおよび組織によって封入された創腔は、大気圧の力の下で収縮し、可視的に包装材料を圧縮する。肉眼の組織運動は数十秒後に止まり、創傷からの流体流動が続いて起こる。流体は、包装材料を介しおよび真空ラインを上に、真空ラインの遠位端部と真空供給源との間に位置する回収レセプタクルに伝達される。創傷包装材料は、それが適用される組織を機械的に支持し、真空が適用される場合、圧縮される場合でも部位から遠くへの流体の自由流動も可能にする。多孔性は、細孔の数およびそれらのサイズの関数である。それは好都合にも、体積増加の関数として測定することができる。発泡可能な組成物は、適切には、3から10の範囲における組成物と比較して体積増加を有するフォームを送達する。体積増加は、発泡剤の選択および量によって調節することができるが、ポリマーの関数でもある。特別な利点において、組成物、特にポリジオルガノシロキサン組成物は、創傷ケア用途に著しく適切な多孔性を送達し得る。好ましくは、前述により定義した通り、本体は、非常に高い自由内部体積、例えば70から90である。一般に、細孔のサイズは、陰圧の伝達に影響する。そのため、細孔が小さいほど、設定することができる陰圧が小さくなり、フォームが周囲組織の成長によって次第に圧縮されるにつれてその持続期間が短くなる。しかし、孔径が大きいほど、引張強度が低くなり、フォームが送達できる支持体が低くなる。該組成物は、適切には、広く40から200mmHg、例えば周囲の大気圧より低い80~120mmHgの陰圧に耐えられる弾力性および引張強度を有する発泡した硬化材料として、フォームを崩壊させることなく送達される。好ましい実施形態において、細孔は組織収縮に弾力的であり、収縮下で崩壊することなく、それによって、陰圧が保持され得る。好ましくは、発泡可能な組成物は、湿潤または湿性の表面とのその界面で開いているフォームを送達するように適合させ、より好ましくは、ポリジオルガノシロキサン組成物である。これは、創傷表面で陰圧を生じさせる一方で、創傷それ自体との開口連通を維持するための理想的な材料を創る。ポリジオルガノシロキサン組成物は、陰圧を選択的に湿潤性創傷表面に、例えば創傷表面から遠隔のそのシールされた面で直接的に、またはこうしたシールされた面に接続している真空接続チューブを介して間接的に容易に挿入することができる開口部または弁を介して送達するように適合させる。好ましい実施形態において、細孔は組織収縮に対して弾力的であり、収縮下で崩壊せず、これによって陰圧が保持され得る。該組成物は、適切には、150mmHg未満、好ましくは周囲の大気圧より低い60~100mmHgまたは周囲の大気圧より低い80~120mmHgなどの60~120mmHgの陰圧に耐えられる弾力性および引張強度を有する発泡硬化材料を、フォームを崩壊させることなく送達する。好ましくは、発泡可能な組成物は、湿潤または湿性の表面との界面で開いているフォームを送達するように適合され、より好ましくはシリコーン組成物である。これは、創傷表面で陰圧を生じさせる一方で、創傷それ自体との開口連通を維持するための理想的な材料を創る。さらなる利点において、該組成物は、所望の形状の硬化された多孔質三次元体を提供するのに適切である。ポリジオルガノシロキサン組成物は、陰圧を選択的に湿潤性創傷表面に、例えば創傷表面から遠隔のそのシールされた面で直接的に、またはこうしたシールされた面に接続している真空接続ラインを介して間接的に容易に挿入することができる開口部または弁を介して送達するように適合される。この明細書全体にわたって、創傷についてしばしば言及されているのが認められよう。この意味において、創傷という用語は広く解釈されるべきであり、皮膚が断裂、切断または穿刺されているか、または外傷が挫傷を引き起こしている開放および閉鎖創傷を包含することが理解されるべきである。創傷は、したがって、流体が産生され得るか、または産生され得ることがない組織の任意の損傷領域として広く定義される。こうした創傷の例には、これらに限定されないが、切開、裂創、擦過創、挫傷、熱傷、糖尿病性潰瘍、褥瘡、ストーマ、外科的創傷、または外傷性および静脈性潰瘍などが含まれる。本発明の特定の実施形態は、より詳細に下文で考察される通り、創傷での使用に限られていない。創傷充填材料、好ましくは前述により定義した通りの陰圧創傷治療創傷充填材料としての使用には、慢性、急性、外傷性、亜急性および裂開創傷から選択される創傷、潰瘍、中間層熱傷、ならびにフラップおよびグラフトに対する使用が含まれる。これらには、開放創、湿潤性創傷、肉芽創傷、好ましくは潰瘍の切除から生じるものなどの外科的創傷、ならびに肛門周囲および会陰の創傷などの癌性組織などが含まれる。こうした創傷の最適な治癒のため、創傷がそれ自体の上で閉鎖することおよび流体が蓄積するのを可能にすることを防止する一方で、同時に、創傷周辺の組織が次第に収縮することおよび創傷が縮むことを可能にするべきである。NPWTにおける創傷充填材料は、そのため、創傷を支持し、それを開放したままにしておくステントの型として機能する。該組成物が特に有利であるさらなる医療または非医療的使用には、前述により定義した通りの接着剤またはシーラントの組成物としての使用が含まれる。接着剤またはシーラントの組成物は、清浄な、無菌的なまたは滅菌の用途における、さらに特に清浄な無菌的貯蔵、または薬物などの品のパッケージ化、特に医療装置内の薬物、もしくは栄養品などをパッケージ化するための接着剤もしくはシーラントとして、あるいは滅菌、無菌または清浄な装置または機械の修復およびまたは維持およびまたは製造における使用に特に適している。好ましくは、滅菌、清浄または無菌の状態における接着剤またはシーラントとしての使用のための組成物は、前述により定義した通りのさらなる障壁手段内にパッケージ化される。さらなる障壁手段は、感染に対する障壁を提供する。該組成物は、そのため、二重に包装されている品であり、これが滅菌シールパッケージ材の第1層の除去を可能にすることで、内側も外側も完全に滅菌であるシリンジおよび接着性ストリップなどのためのカートリッジまたはこれらに組み込まれるカートリッジなどのレセプタクルまたは支持体をあらわにし、滅菌環境への進入を促進する。さらなる障壁手段を省略する組成物は、レセプタクルまたは支持体の非滅菌外部表面および関連障壁手段を含む。上文に記載されている通りの医療器械に関する標準条件を使用して該組成物を滅菌することが可能ではないので、滅菌野にこうした組成物を取り入れることは可能ではない。接着剤またはシーラント組成物は、清浄または無菌域に導入し、分配または放出して接着またはシールされるべき品と接触するのに適切である。任意選択により、閉鎖手段をそこに適用する。例えば、シーラントのビーズは、閉鎖手段の適用より前に滅菌瓶の縁周辺に、またはシールするのが所望される任意の表面に分配することができる。閉鎖手段または他の対向もしくは隣接する表面は、適切には、軽い加圧が適用され、それによって、シールが縁と蓋または他の対向もしくは隣接する表面との間に生成されることを確保する。このやり方で、汎用的滅菌シーラントは、外科医または臨床医、実験室技術者、食品の製造者または職工に利用可能となる。該シーラントは、袋入りの二重シリンジアプリケーターで提供され、使用時に静的ミキサーを介して分配することができる。このやり方で、滅菌ディスペンサーおよびシーラントは、好都合にも、使用者のために提供することができる。特定のシーラント組成物は、例えば医療包帯材をシールすることにおいて有用であり得、例えば、創傷滲出液の放出もしくは感染の進入を制限すること、またはNPWT用途のために真空シールを提供することにおいて;または清浄もしくは無菌的技法下における実験室バイアルおよび他の器のための現場滅菌蓋シーラントとして;または例えば牛乳、果実搾り汁、卵を含む食料品などのパッケージ化された栄養品の無菌製造において;または滅菌、無菌もしくは清浄な装置もしくは機械などの修復およびまたは維持およびまたは製造において有用である。医療包帯材のためのシーラントは、任意の公知または新規な方式で適用することができる。WO0074738は、創傷をシールするため、とりわけ、潜在的な感染を最小限に抑えるためのシリコーンベースのRTV2組成物の使用を開示している。本発明のシーラントは、適切には、そのため、創傷の上部にキャストし、皮膚を囲み、治癒するのを可能にすることによって使用することができる。WO2004108175は、皮膚または創傷周辺の皮膚を崩壊させるため、とりわけ、潜在的な感染を最小限に抑え、創傷滲出液の有害な影響に対して保護するためのシリコーンベースのRTV2組成物の使用を開示している。該シーラントは、創傷周囲の皮膚もしくは崩壊している皮膚に適用し、接着剤もしくは非接着剤包帯材を創傷上におよびシーラントと接触させて適用し、硬化するのを可能にすることによって、または接着剤もしくは非接着剤包帯材を適用し、包帯材を創傷に適用し、硬化するのを可能にすることによって使用される。いずれか一方の場合において、該包帯材は、創傷周囲の皮膚にシールされる。該組成物は、外科医、臨床医または患者にこれらの公知方式またはそれらの修正における使用のための滅菌シーラントを提供することによって、称賛に値する改善をこれらの方法に提示する。食料品は、容器、例えばTetraPak内に、上文に記載されている通りにシールすることができる。このやり方で、該シーラントは、無菌状態における工業的スケールの自動化された混合および分配のために大量に提供され得る。2構成成分の滅菌袋入カートリッジは、分配機械への挿入用に製造することができる。このやり方で、2構成成分の滅菌カートリッジは、無菌的な製造域への送達および分配機械への挿入のために提供することができる。機械の修復およびまたは維持において、特に想定されるのはガスケットの移動である。ここでは、該シーラントは、該構成成分を一緒にすることでシールを形成するより前に、フランジ域またはシールする表面にビーズとして適用することができる。これは、無菌環境への導入より前に個々のガスケットを滅菌する必要を低減し、複数のガスケットが購入または製造される必要を低減し得る。装置または機械の無菌製造において、特に想定されるのは、惑星の保護要件を満たすため、宇宙船、海洋船もしくは潜水船、またはそれらの構成成分の製造である。ここでは、該シーラント組成物は、前述により定義した通りの現場ガスケットを創るために分配することができる。代わりに、該発泡可能な組成物は、抗振動材料または絶縁体として熱または電気的目的で分配することができる。該シーラントは、袋入り二重シリンジアプリケーターに提供され、静的ミキサーを介して使用時に分配することができる。このやり方で、滅菌ディスペンサーおよびシーラントは、好都合にも、使用者に提供することができる。代わりに、該組成物部分のカートリッジなど滅菌袋入りレセプタクルは、無菌的製造域への送達および分配機械への挿入のために提供され得る。さらなる態様において、前述により定義した通りの発泡可能または発泡組成物、接着剤もしくはシーラントまたはそれらの組成物を含む創傷包帯材が提供される。さらなる態様において、硬化温度で硬化時間の間所望の場所または開口部に分配することを含む、前述により定義した通りの組成物を分配または放出し、硬化する方法が提供される。該組成物は、手動にて、混合および分配することができる。代わりに、任意の形態の分配装置が用いられ得る。本発明のさらなる態様において、そのため、前述により定義した通りの最終滅菌組成物を含む組成物分配装置が提供される。好ましくは、該装置はNPWT装置である。適切には、該装置は、部分AおよびBを含む2つ以上のカートリッジを受ける手段を有する混合ヘッドを含む。カートリッジは、該装置中の適所に配置および固定するように適合される。NPWTのための適切な装置は、プレポリマー40gを負荷するのに適切な二筒式シリンジであり、混合ヘッドが取り付けられている。さらなる態様において、前述により定義した通りの滅菌組成物、好ましくは最終滅菌組成物を創傷の部位に分配することを含む治療の方法が提供される。さらなる態様において、前述により定義した通りの最終滅菌組成物を直接または間接的に創傷に分配して、発泡および硬化させる工程と、発泡した硬化組成物および任意選択により陰圧接続手段を含む創傷をシールする工程と、陰圧を創傷に適用する工程とを含む陰圧創傷治療の方法である、前述により定義した通りの治療の方法が提供される。該組成物は、直接的に開放創腔に分配および被覆するか、または被覆された腔に被覆中の開口部を介して分配するか、または鋳型に分配し、創腔に挿入することができる。開放細孔表面または表面の陥凹が発生し、これは直接または間接的に陰圧供給源に接続することができる。現在利用可能な創傷充填剤は、定期的に、通常8時間、12時間または24時間ごとに除去および清浄または変えることを必要とし、包帯材が適所に残存する最大推奨期間は、例えばフォームの場合においては48時間であるが、黒色フォームには最大72時間まで、およびガーゼの場合においては72時間である。より長い期間の後、組織の内成長が起こり得る。フォームの場合において、洗浄包帯材は、最大で週までの間再利用することができるが、創傷治癒が進行すると、連続して、より小さい充填剤が生成されるはずである。特別な利点において、該組成物は、滅菌野における調製された創傷に分配することができ、洗浄および移動させる必要なく現場に残留することができ、なぜならば形状化プロセスが単純化され、高度に正確であるからであり、むしろ使用済みの充填剤は捨てられ、新たな充填剤が単純に分配される。行われた組織収縮の程度は、送達される陰圧の低減をモニタリングすることによって、または硬化組成物の弾力的な変形の減少によって決定することができ、十分な収縮が観察されたならば、硬化組成物を除去し、新たな組成物を創傷に分配することで治療を継続する。発泡可能な硬化性組成物は、好ましくは、組織が収縮すると細孔が崩壊することなく中圧下で圧縮できる細孔構造を有する。該組成物は、手動にて混合および分配することができる。代わりに、任意の形態の分配装置が用いられ得る。本発明のさらなる態様において、そのため、前述により定義した通りの最終滅菌組成物を含む組成物分配装置が提供される。好ましくは、該装置はNPWT装置である。適切には、該装置は、部分AおよびBを含む2つ以上のカートリッジを受ける手段を有する混合ヘッドを含む。カートリッジは、該装置中の適所に配置および固定するように適合させる。NPWTのための適切な装置は、40gの混合ヘッドである。さらなる態様において、該組成物が実質的な流体密封シールを作製できるシーラントを含む、最終滅菌組成物を創傷部位の少なくとも一部の周辺に分配する工程と、創傷部位を実質的な流体密封ドレープで被覆し、該ドレープが、分配された最終滅菌組成物の少なくとも一部を接触させ、流体密封シールを創傷上に形成する工程と、陰圧を創傷部位に、創傷部位に接続されている陰圧の供給源を使用して適用する工程とを含む、創傷部位を処置する方法が提供される。好ましくは、該組成物は第1部分および第2部分を含む。好ましくは、該方法はさらに、創傷部位を被覆中にまたは後で組成物を硬化することを含む。好ましくは、該方法はさらに、フォームまたはガーゼなどの充填剤を創傷部位に入れることを含む。該ドレープは、適切には、陰圧の供給源を接続するために開口部を含む。開口部は、ドレープの中心、片側または周囲に位置することができる。該方法はさらに、陰圧の供給源を接続するために少なくとも1つの開口部をドレープの中または下に創ることを含むことができる。好ましくは、最終滅菌組成物は、分配するより前に、最終滅菌線量の放射線に組成物を曝露することによって滅菌される。好ましくは、最終滅菌した発泡可能な組成物は、前述により定義した通りの組成物である。さらなる態様において、包帯材を創傷部位に適用する工程と、最終滅菌組成物の第1部分Aを、支持体から創傷部位の少なくとも一部の周辺に放出し、前記部分を曝露する工程と、流体密封ドレープに支持されている最終滅菌組成物の第2部分Bを曝露する工程と、創傷部位をドレープで被覆し、それによって、曝露された第1および第2の部分を接触および接着させ、ドレープを創傷部位周辺に接着させる工程と、陰圧を創傷部位に、創傷部位に接続されている陰圧の供給源を使用して適用する工程とを含む、創傷部位を処置するための方法が提供される。本発明の特定の実施形態の陰圧範囲は、約20mmHgから200mmHgの間であり得ることが想定される。適切には、圧力範囲は約40mmHgから150mmHgの間であり得る。代わりに、最大75mmHgまで、最大80mmHgまで、または80mmHgを超す圧力範囲を使用することができる。その上適切には、75mmHg未満の圧力範囲が使用され得る。代わりに、100mmHgを超すかまたは150mmHgを超す圧力範囲が使用され得る。本発明の特定の実施形態によると、提供される圧力は、1つまたは複数の所望および予め定義されている圧力プロファイルに従って、時間の期間にわたって調節することができることが認められる。例えば、こうしたプロファイルは、2つの所定の陰圧P1からP2の間で陰圧を調節することで、圧力がP1で所定の時間周期T1の間実質的に一定に保持され、次いで、ポンプ作業を変動または流体流動を限定するなどの適切な手段によって、圧力がさらなる所定の時間周期T2の間実質的に一定に保持され得る新たな所定の圧力P2に調整されることを含み得る。2つ、3つまたは4つ以上の所定の圧力値およびそれぞれの時間周期が、任意選択により利用することができる。適切には、例えば正弦、鋸歯または収縮拡張など、圧力流プロファイルのより複雑な振幅周波形態も提供され得る。本発明のさらなる態様において、前述により定義した通りの発泡組成物を含む創傷包帯材が提供される。好ましくは、創傷包帯材はNPWT創傷包帯材である。本発明のさらなる態様において、流体密封創傷包帯材、分配可能または放出可能な、最終滅菌した硬化性組成物、および真空ポンプが陰圧を包帯材に供給するための付着手段を含むNPWTキットが提供される。好ましくは、最終滅菌した硬化性組成物は、上述により定義した通りの本発明の組成物である。本発明の実施形態を、ここで、以下の図を参照して非限定方式で例示する。ここで図1を参照して、従来のフォームベースのNPWTにおいて、創腔は、切断することで形状化され、流体にかなり不透過性である接着剤可撓性シートで被覆およびシールされることが必要であり得る多孔質フォーム包装材料で充填または被覆される。図2を参照して、真空ラインは、ドレープの下でまたはそれを介して、創傷部位に挿入され、各種実施形態において、これは、フォームの開口部もしくは溝中に受け取られるか、またはガーゼで包装される。真空ラインの遠位端部は、真空供給源に接続されている。創腔は、ドレープおよび組織によって封入されており、大気圧の力の下で収縮し、包装材料または包帯材を可視的に圧縮する。該系は、しかし、真空漏洩の傾向がある。図3Aにおいて、滅菌した発泡可能な組成物が、シリンジから創傷部位中に分配されているのが示されている。図3Bにおいて、一旦分配された該組成物が硬化することで、創傷床を接触する発泡ブロックを形成する。図3Cにおいて、ドレープはその上に置かれ、従来の方式で適所にシールされる。真空ラインはドレープを介して従来の方式で挿入され、この上で、真空が真空ラインを介して開始され得る。創腔は、対応する方式で、図2に関連して記載されている通りに挙動する。この系はフォーム充填剤の密着性を改善し、接着剤シール性ドレープ上にかけられた応力を低減する。図4Aは、NPWTシーラントとしての使用のための組成物を例示している。シーラントは、創傷部位の周囲もしくは周辺の皮膚、または崩解する皮膚に適用することによって使用される。接着剤または非接着剤のドレープは、任意選択の包帯材とともに創傷上に、およびシーラントと接触して適用され、シーラントは、ドレープと接触して硬化することが可能となる。真空ラインは、開口部を介してドレープに従来の方式で挿入され、この上で、真空が真空ラインを介して開始され得る。シーラントは、創傷床に伝達された陰圧の質を改善する。図5は図4の変異形を示しており、ここで、ポンプは、ドレープにおける開口部を介して除去可能に接続されている。図6はさらなる変異形を示しており、ここで、一体の真空ラインシースおよび開口部を組み込む予備形成ドレープは、シリンジを介して適用されているシーラント上に位置されている。この場合において、ドレープは、接着剤裏打ちを組み込んでおり、シーラントは、そのため、創傷の周囲に従来の方式で、工程3に示されている通りに分配されるか、またはシーラントは、接着されたドレープのへりに、工程4に示されている通りに分配されるかのいずれか一方である。図7から10は、図3Aから3Cに対するさらなる変異形を示しており、ここで、ドレープは、組成物がシリンジから開口部を介して分配される前に創傷部位上に置かれる。組成物は発泡し、硬化することで、開口部を介して突出するボタン状物を含む発泡ブロックを形成する。ボタン状物が剥ぎ取られることで、開口部をフォーム本体中に提供する。図10は、開口部にカップリングされ、真空ポンプに従来の方式で接続されている真空ラインを示す。図11から15は、図4a、5および6に対する変異形を示しており、真空ラインのための一体ポートを含む組合せ包帯材ドレープをシールする分配用シーラント20に関連する。これらの組合せ包帯材に関し、図15に示されている通り、包帯材部分を囲むドレープの周囲長部分の下にあるシーラントを皮膚の領域に分配することが必要である。この周囲長部分が皮膚と接触する場所を予備判断することが難しい場合において、組合せ包帯材のへり周囲に分配することは、図11および12の通りに有利である。代わりに、シーラントは、漏洩が観察または疑われ得る位置におけるドレープのへりで分配することができる。代わりに、シーラントは、図15にも例示されている通り、ガスケットとして、直接的に組合せ包帯材に分配することができ、該包帯材は次いで、創傷上に適用され得る。全ての場合において、接着剤テープストリップが上に被せられることで両方の付着性を確保することができ、シールは申し分ない。全ての場合において、硬化、シール、および真空の操作は、すでに記載されている通りである。本発明は様々なやり方で実施することができ、その実施形態をここで、ほんの一例として記載する。[組成物の調製]RTV2ポリジメチルシロキサン組成物CaviCareは、30~105秒の立上り時間を有する市販のRTV2Pt触媒発泡可能なシリコーンエラストマーであり、PEを有するいずれか一方の面に積層されているアルミニウム箔から形成される箔パウチ中に部分AおよびBとしてパッケージ化される。RhodorsilRTFoam3240ABは、75分の立上り時間を有するRTV2Pt触媒の発泡可能なシリコーンエラストマーである。[滅菌]該組成物を、Co供給源照射および電子ビーム照射を使用し、10MeVにて、10kGy、15kGy、20kGyおよび25kGyでガンマ照射にかけた。滅菌後、以下を決定し、滅菌されていないポリマーと比較した。[粘度]各場合において、組成物部分Bは固体エラストマーを形成し、粘度の増加が起きた。組成物部分Aは、いずれか一方の放射線手段で粘度の増加が起こり、25~42kGyのガンマで、粘度の増加は230または850であった。[硬化]ガンマ照射されたCaviCareおよびRhodorsilの部分Bは、引き続いて反応させて許容できる発泡した硬化生成物を提供することができなかった。非照射部分Bで硬化された照射Rhodorsil部分Aは、ガンマおよび電子ビームの場合において、許容されないほど長い硬化時間を与えた。[フォームの密度および圧縮性]試験しなかった。[滅菌試験]これは、滅菌組成物が硬化性でなかったので試験しなかった。ガンマ照射線量は、滅菌を達成したと思われる。:2部分組成物およびその調製のための方法を以下に記載する以下の実施例の粘度は、それ自体知られているやり方にて25°Cで測定した動的粘度量に対応する。粘度は、Brookfield粘度計使用し、1982年5月のAFNORNFT76106規格の指示に従って測定した。これらの粘度は、25°Cでのニュートンの動的粘度量、すなわち、それ自体知られているやり方で、測定粘度が速度勾配に非依存性であるのに十分低いせん断速度勾配で測定される動的粘度に対応する。その組成がTable1に記載されている、部分P1およびP2を含む一部の2構成成分組成物を調製した。1試験した組成物の部分Aにおける構成成分M3SiO12、MVi2ViSiO12または2SiO12、DViSiO22またはSiO22およびQSiO42a:以下とともにM、DViおよびQシロキシル基を含むビニル化ポリオルガノシロキサン樹脂b1:鎖末端のそれぞれでMVi単位によって遮断され、3500mPasの粘度を25°Cで有するポリジメチルシロキサン。b2:鎖末端のそれぞれでMVi単位によって遮断され、100000mPasの粘度を25°Cで有するポリジメチルシロキサン。b3:鎖末端のそれぞれでMVi単位によって遮断され、1500mPasの粘度を25°Cで有するポリジメチルシロキサン。b4:鎖末端のそれぞれでMVi単位によって遮断され、230mPasの粘度を25°Cで有するポリジメチルシロキサン。c1:商品名CELITESFで販売されている珪藻土。c2:商品名AEROSILRY50で販売されている、30m2gの低い比表面積を有する煙霧処理シリカ。d:ヘキサノール。e:Karstedt白金触媒。f1:鎖末端のそれぞれでM単位によって遮断され、1000mPasの粘度を25°Cで有するポリジメチルシロキサン。g:2重量のDVi単位の含有量および04重量のMVi単位の含有量を有するポリシロキサン油。2試験した組成物の部分Bにおける構成成分a:M、DViおよびQシロキシル基を含むビニル化ポリオルガノシロキサン樹脂。b1:鎖末端のそれぞれで2ViSiO12単位によって遮断され、3500mPasの粘度を25°Cで有するポリジメチルシロキサン。b2:鎖末端のそれぞれで2ViSiO12単位によって遮断され、100000mPasの粘度を25°Cで有するポリジメチルシロキサン。f1:鎖末端のそれぞれで3SiO12単位によって遮断され、1000mPasの粘度を25°Cで有するポリジメチルシロキサン。f2:鎖末端のそれぞれで3SiO12単位によって遮断され、100000mPasの粘度を25°Cで有するポリジメチルシロキサン。i:鎖末端のそれぞれで2HSiO05単位によって遮断されているポリジメチルシロキサン油。h:鎖末端のそれぞれで3SiO05単位によって遮断されているポリメチルハイドロジェンシロキサン油。j:鎖末端のそれぞれで2ViSiO12単位によって遮断され、600mPasの粘度を25°Cで有するポリジメチルシロキサン油中にエチニルシクロヘキサノール1を含む溶液。試験した組成物を、下記Table1に記載する。実施例6において、組成物は、3つの部分A、BおよびCを混合することによって作製した。実施例1から7は発泡性である。実施例8は発泡性でない。3滅菌および架橋部分AおよびBをガンマ、電子ビームまたはX線によって、10kGyから35kGyの間に含まれる様々な線量で照射した。滅菌後、各部分を次いで、滅菌されている対応部分と、Table1に記述されている比に従って混合した。硬化後、結果として生じる固体またはフォームのエラストマーを評価し、滅菌されていないエラストマーと比較するからTable5に記録する。4試験実施例1、2、3、4および6の結果によって示される通り、部分AおよびBをガンマ、電子ビームまたはX線によって、高線量でも、粘度の増加なしまたは許容できるわずかな増加で照射することが可能である。さらに、エラストマー性フォームの特性は、滅菌されていないフォームのものと同様である。部分Bへの希釈剤として不活性シリコーン油の添加で、部分AおよびBの粘度および体積がバランスをとれるようにした。比較例7は、SiH単位を有するポリシロキサンおよびSiVinyl単位を有するポリシロキサンの部分Bにおける存在が、部分Bの滅菌後にゲルまたは硬化プレポリマーをもたらすことを実証している。したがって、フォームを生成するために部分AおよびBを混合することは可能でない。それでもなお、実施例5は、鎖末端のそれぞれで2ViSiO12単位によって遮断されたポリジメチルシロキサンの05重量の存在が許容できることを実証している。Table5における結果によって示される通り、部分AおよびBをガンマまたは電子ビームによって、高い線量でも、粘度の増加なしまたは許容できるわずかな増加で照射することが可能である。さらに、該エラストマーの特性は滅菌されていないポリマーのものと同様である。:部分Bにおける耐容性のある汚染物質プレポリマーの決定組成物を、異なる量のビニルを部分Bに組み込んで調製し、ガンマまたは電子ビームによって25kGyで照射した。試験した組成物を下記表6に記載する。結果は以下の通りである。これらの結果は、組成物の特性に影響するには不十分である低いレベルのプレポリマーが、部分Bにおいて許容できることを示している。我々は、プレポリマーが部分Bにおいて許容されない境界レベルを決定した。HVi比2000で、部分Bの特性は変化するが、組成物は機能性のままである。この境界レベル内において、HVi比5000で、部分Bの特性は極めて小さく変化し、機能は良好である。この好ましいレベル内において、HVi10000で、部分Bの特性は実質的に変化せず、機能は優れている。